ПОДЛОЖКИ, ПОКРЫТЫЕ ПРОЗРАЧНЫМИ ПЛЕНКООБРАЗУЮЩИМИ ПОЛИМОЧЕВИННЫМИ КОМПОЗИЦИЯМИ

1. Подложка с покрытием, включающая:
подложку по меньшей мере с одной поверхностью, на которую можно нанести покрытие, и
прозрачную пленкообразующую композицию, нанесенную по меньшей мере на одну поверхность подложки, причем пленкообразующую композицию готовят из прозрачной отверждаемой двухкомпонентной композиции, включающей первый и второй реакционноспособный набор, причем первый реакционноспособный набор содержит полиаминный компонент, включающий:
полиамин с простыми полиэфирными функциональными группами;
полиамин с функциональными группами эфира аспарагиновой кислоты; и
алифатический полиамин, где каждый из полиаминов (i), (ii), и (iii) отличается от остальных; и
второй реакционноспособный набор включает полиизоцианат; причем время гелеобразования отверждаемой композиции в условиях окружающей среды после смешивания реакционноспособных наборов, составляет по меньшей мере 2500 секунд.
2. Подложка с покрытием по п.1, в которой один или оба реакционноспособных набора до момента смешения дополнительно содержат растворитель.
3. Подложка с покрытием по п.2, в которой после отверждения степень непрозрачности пленкообразующей композиции составляет менее 1,5.
4. Подложка с покрытием по п.3, в которой пленкообразующая композиция нанесена распылением по меньшей мере на одну поверхность подложки.
5. Подложка с покрытием по п.2, в которой композицию наносят на подложку для получения сухой пленки толщиной по меньшей мере 1 мил (25,4 микрона).
6. Подложка с покрытием по п.5, в которой композицию наносят на подложку для получения сухой пленки толщиной по меньшей мере 5 мил (127 микрон).
7. Подложка с покрытием по п.5, в которой подложка включает титан, алюминий, алюминиевые сплавы, медь, холоднокатаную сталь, оцинкованную сталь, оцинкованную электролитически в расплаве сталь, нержавеющую сталь, декапированную сталь, сплав цинка и железа и их комбинации, причем подложка необязательно предварительно окрашена одной или большим числом композиций покрытия.
8. Подложка с покрытием по п.2, в которой композицию наносят на подложку для получения сухой пленки толщиной 5-125 мил (127-3175 микрон).
9. Подложка с покрытием по п.8, в которой подложка является прозрачной подложкой со степенью непрозрачности менее 5.
10. Подложка с покрытием по п.2, в которой полиаминный компонент включает смесь первичных и вторичных аминов.
11. Подложка с покрытием по п.2, в которой полиамин с функциональными группами эфира аспарагиновой кислоты содержит циклические группы.
12. Подложка с покрытием по п.2, в которой полиизоцианат включает форполимер с цепью, удлиненной полиизоцианатом, выбранным из диизоцианата изофорона, циклогексилендиизоцианата, 4,4'-метилендициклогексилдиизоцианата; тетраметилксилилдиизоцианатов, 1,4-тетраметилендиизоцианата, 1,5-пентаметилендиизоцианата, 1,6-гексаметилендиизоцианата, 1,7-гептаметилендиизоцианата, 2,2,4- и 2,4,4-триметилгексаметилендиизоцианата, 1,10-декаметил-ендиизоцианата, 2-метил-1,5 -пентаметилендиизоцианата, фенилендиизоцианата, толуолдиизоцианата, ксилолдиизоцианата, 1,5-нафталиндиизоцианата, хлорфенилен-2,4-диизоцианата, битолуолдиизоцианата, дианизидиндиизоцианата, толидиндиизоцианата, метилендифенилдиизоцианата, 3,3'-диметил-4,4'-дифенилметандиизоцианата, полимерного метилендифенилдиизоцианата и их смесей.
13. Подложка с покрытием по п.12, в которой форполимер включает простой полиэфир полиола, сложный полиэфир полиола и/или простой полиэфир полиамина.
14. Подложка с покрытием по п.2, в которой растворитель независимо включает кислородсодержащий растворитель, углеводородный растворитель, растворитель на основе силоксана и/или галогенированный растворитель.
15. Подложка с покрытием по п.14, в которой первый реакционноспособный набор содержит растворитель.
16. Подложка с покрытием по п.2, в которой полиаминный компонент дополнительно включает смолу, которая отличается от полиаминов в компонентах (i), (ii) и (iii), и которая может быть или может не быть реакционноспособной по отношению к полиизоцианату.
17. Подложка с покрытием по п.16, в которой смола включает простой полиэфир, полиол, полисилоксандиол, простой эфир тиола, поликарбонат и/или сложный полиэфир.
18. Подложка с покрытием по п.2, в которой полиаминный компонент кроме того включает дополнительный диамин с функциональными группами эфира аспарагиновой кислоты, который отличается от других полиаминов в полиаминном компоненте.
19. Подложка с покрытием по п.2, в которой индекс пожелтения подложки с покрытием составляет менее 3,0 при испытании методом ASTM G154 после 1000 часов.
20. Подложка с покрытием по п.2, в которой полиамин с функциональными группами простого полиэфира включает диамин с функциональными группами простого полиэфира.
21. Подложка с покрытием по п.2, в которой полиаминный компонент в первом реакционноспособном наборе кроме того включает дополнительные полиамины, отличающиеся от тех, которые уже присутствуют в компонентах (i), (ii), и (iii).
22. Подложка с покрытием, включающая:
подложку с по меньшей мере одной поверхностью, на которую возможно нанести покрытие, и
полупрозрачную пленкообразующую композицию, нанесенную на по меньшей мере одну поверхность подложки, причем пленкообразующую композицию готовят из прозрачной отверждаемой двухкомпонентной композиции, включающей первый и второй реакционноспособный набор, в которой первый реакционноспособный набор содержит полиаминный компонент, включающий:
полиамин с функциональными группами простого полиэфира;
полиамин с функциональными группами эфира аспарагиновой кислоты; и
алифатический полиамин; и
второй реакционноспособный набор включает полиизоцианат; причем время гелеобразования отверждаемой композиции в условиях окружающей среды после смешивания реакционноспособных наборов составляет по меньшей мере 2500 с.